КОМПОЗИЦИИ ДЛЯ ПОКРЫТИЙ НА ОСНОВЕ ОРГАНИЧЕСКИХ РАСТВОРИТЕЛЕЙ, СФОРМИРОВАННЫЕ ИЗ НИХ ПОКРЫТИЯ И СПОСОБЫ ФОРМИРОВАНИЯ ТАКИХ ПОКРЫТИЙ

1. Композиция для покрытия, содержащая
(a) полиольный полимер с функциональными группами карбоновой кислоты, имеющий кислотное число в диапазоне от 30 до 120 мг KOH/г и гидроксильное число в диапазоне от 60 до 150 мг KOH/г;
(b) меламин-формальдегидный сшивающий агент, активный по отношению к полиольному полимеру с функциональными группами карбоновой кислоты, причем меламин-формальдегидный сшивающий агент содержит имино- и метилольные группы, которые вместе составляют 35 мол.% или менее от общего количества функциональных групп меламин-формальдегидного сшивающего агента, и при этом меламин-формальдегидный сшивающий агент содержит бутиловые группы и изобутиловые группы, которые вместе составляют 5 мол.% или более от общего количества функциональных групп меламин-формальдегидного сшивающего агента;
(c) кислотный катализатор; и
(d) неводную жидкую среду,
причем композиция для покрытия отверждается при температуре 100°C или менее.
2. Композиция для покрытия по п. 1, отличающаяся тем, что полиольный полимер с функциональными группами карбоновой кислоты получают из реагентов, включающих (i) этиленненасыщенное соединение, содержащее гидроксильные функциональные группы, (ii) этиленненасыщенное соединение, содержащее функциональные группы карбоновой кислоты или ее ангидрида, и (iii) этиленненасыщенное соединение, которое отличается от (i) и (ii).
3. Композиция для покрытия по п. 1, отличающаяся тем, что кислотный катализатор составляет 5 мас.% или менее композиции для покрытия, в расчете на общую массу твердых веществ всех полимеров с гидроксильными функциональными группами в композиции для покрытия.
4. Композиция для покрытия по п. 1, отличающаяся тем, что меламин-формальдегидный сшивающий агент составляет от 12 до 30 мас.% композиции для покрытия, в расчете на массу смолистых твердых веществ композиции для покрытия.
5. Композиция для покрытия по п. 1, отличающаяся тем, что полиольный полимер с функциональными группами карбоновой кислоты имеет кислотное число в диапазоне от 50 до 95 мг KOH/г.
6. Композиция для покрытия по п. 1, отличающаяся тем, что полиольный полимер с функциональными группами карбоновой кислоты имеет гидроксильное число в диапазоне от 60 до 100 мг KOH/г.
7. Композиция для покрытия по п. 1, отличающаяся тем, что полиольный полимер с функциональными группами карбоновой кислоты имеет температуру стеклования в диапазоне от -20 до 50°С.
8. Композиция для покрытия по п. 1, отличающаяся тем, что полиольный полимер с функциональными группами карбоновой кислоты имеет средневесовую молекулярную массу более чем 5000 г/моль.
9. Композиция для покрытия по п. 2, отличающаяся тем, что этиленненасыщенное соединение, содержащее гидроксильные функциональные группы, составляет по меньшей мере 10 мас.% реагентов, в расчете на общую массу твердых веществ реагентов, используемых для формирования полиольного полимера с функциональными группами карбоновой кислоты.
10. Композиция для покрытия по п. 2, отличающаяся тем, что этиленненасыщенное соединение, содержащее функциональные группы карбоновой кислоты или ангидрида, составляет по меньшей мере 5 мас.% реагентов, в расчете на общую массу твердых веществ реагентов, используемых для формирования полиольного полимера с функциональными группами карбоновой кислоты.
11. Композиция для покрытия по п. 2, отличающаяся тем, что этиленненасыщенное соединение, которое отличается от (i) и (ii), содержит мульти-этиленненасыщенное соединение, моно-этиленненасыщенное соединение, имеющее отщепляемый водород, или их комбинацию.
12. Композиция для покрытия по п. 11, отличающаяся тем, что этиленненасыщенное соединение, которое отличается от (i) и (ii), содержит по меньшей мере два различных моно-этиленненасыщенных соединения, имеющие отщепляемый водород.
13. Композиция для покрытия по п. 2, отличающаяся тем, что этиленненасыщенное соединение, которое отличается от (i) и (ii), составляет по меньшей мере 50 мас.% реагентов, в расчете на общую массу твердых веществ реагентов, используемых для формирования полиольного полимера с функциональными группами карбоновой кислоты.
14. Композиция для покрытия по п. 1, дополнительно содержащая сложный полиэфирполиол.
15. Композиция для покрытия по п. 14, отличающаяся тем, что сложный полиэфирполиол составляет менее чем 15 мас.% композиции для покрытия, в расчете на массу смолистых твердых веществ композиции для покрытия.
16. Композиция для покрытия по п. 14, отличающаяся тем, что сложный полиэфирполиол составляет от 30 до 55 мас.% композиции для покрытия, в расчете на массу смолистых твердых веществ композиции для покрытия.
17. Подложка, по меньшей мере частично покрытая покрытием, сформированным из композиции для покрытия по п. 1.
18. Подложка по п. 17, отличающаяся тем, что композиция для покрытия нанесена непосредственно на по меньшей мере часть подложки.
19. Подложка по п. 17, отличающаяся тем, что композиция для покрытия нанесена на по меньшей мере часть первого слоя покрытия, сформированного на по меньшей мере части подложки.
20. Способ формирования покрытия на по меньшей мере части подложки, включающий
нанесение композиции для покрытия на по меньшей мере часть подложки, причем композиция для покрытия содержит: (a) полиольный полимер с функциональными группами карбоновой кислоты, имеющий кислотное число в диапазоне от 30 до 120 мг KOH/г и гидроксильное число в диапазоне от 60 до 150 мг KOH/г; (b) меламин-формальдегидный сшивающий агент, активный по отношению к полиольному полимеру (а) с функциональными группами карбоновой кислоты, причем меламин-формальдегидный сшивающий агент содержит имино- и метилольные группы, которые вместе составляют 35 мол.% или менее общего количества функциональных групп меламин-формальдегидного сшивающего агента, и при этом меламин-формальдегидный сшивающий агент содержит бутиловые группы и изобутиловые группы, которые вместе составляют 5 мол.% или более общего количества функциональных групп меламин-формальдегидного сшивающего агента; (c) кислотный катализатор; и (d) неводную жидкую среду; и
отверждение композиции для покрытия при температуре 100°C или менее для формирования покрытия на по меньшей мере части подложки.
21. Способ по п. 20, отличающийся тем, что композицию для покрытия отверждают при температуре 90°C или менее для формирования покрытия на по меньшей мере части подложки.
22. Способ по п. 20, дополнительно включающий нанесение одной или более дополнительных композиций для покрытия методом окраски по влажному слою до или после нанесения композиции для покрытия, содержащей компоненты (a)-(d), и одновременное отверждение композиций для покрытия.